(57)【特許請求の範囲】
【請求項１】
並列に配置した複数本の絶縁電線が、接着層を含む樹脂フィルムに接着されてなる平型絶縁電線であって、
前記絶縁電線は、架橋されたポリオレフィン系樹脂を主成分とする絶縁層で中心導体を被覆してなり、
前記接着層は、変性ポリエチレン樹脂、α−オレフィン共重合体、無水酸変性低分子量ポリエチレン樹脂からなるベース樹脂に、難燃剤、難燃助剤および酸化防止剤を配合してなることを特徴とする平型絶縁電線。
【請求項２】
前記絶縁層における樹脂の主成分が架橋ポリエチレン系樹脂であることを特徴とする請求項１記載の平型絶縁電線。
【請求項３】
前記樹脂フィルムを、複数本並列に配列された絶縁電線の片面のみに有することを特徴とする請求項１または２記載の平型絶縁電線。
【請求項４】
並列に配置した複数本の絶縁電線が、接着層を含む樹脂フィルムに接着されてなる平型絶縁電線の製造方法であって、
前記絶縁電線は、架橋されたポリオレフィン系樹脂を主成分とする絶縁層で中心導体を被覆してなり、
前記接着層は、変性ポリエチレン樹脂、α−オレフィン共重合体、無水酸変性低分子量ポリエチレン樹脂からなるベース樹脂に、難燃剤、難燃助剤および酸化防止剤を配合してなる成分とし、
前記絶縁電線を複数本並列に配置する工程と、
前記絶縁電線に前記樹脂フィルムを前記接着層を有する側から押し当てる工程と、
前記絶縁電線と前記樹脂フィルムとを押し当てた状態で加熱する工程とを含むことを特徴とする平型絶縁電線の製造方法。
【発明の詳細な説明】
【技術分野】
【０００１】
本発明は平型絶縁電線およびその製造方法に関する。
【背景技術】
【０００２】
平型絶縁電線は、例えば図３（ａ）に示すように、中心導体３１の周囲を絶縁層３２で覆ってなる絶縁電線３３を、ブリッジ部３４で相互に結んだ構造のものである。一方、平型絶縁電線として、図３（ｂ）に示すように、中心導体３１の周囲を、ブリッジ部と一体成型された絶縁層３５で覆う構造ものも知られている。
これらの平型絶縁電線３０は、整列した中心導体３１あるいは絶縁電線３４を、ＰＶＣやプラスチックテープ等でロールプレスすることによって製造されるものである（例えば特許文献１参照）。
【特許文献１】特開昭５８−２０４４０７号公報
【発明の開示】
【発明が解決しようとする課題】
【０００３】
一方、耐熱性、耐油性、耐薬品性などを向上させるために電線の絶縁層を架橋することがある。このような電線を複数本束ねて樹脂フィルムに密着するときに密着強度が弱いことが問題となっていた。
【０００４】
本発明は、上記の従来の問題点を解決するものであって、電線特性に優れつつ、ブリッジ部と絶縁電線との密着性にも優れた平型絶縁電線およびその製造方法を提供することを目的とする。
【課題を解決するための手段】
【０００５】
（１）並列に配置した複数本の絶縁電線が、接着層を含む樹脂フィルムに接着されてなる平型絶縁電線であって、
前記絶縁電線は、架橋されたポリオレフィン系樹脂を主成分とする絶縁層で中心導体を被覆してなり、
前記接着層は、前記絶縁層における樹脂の主成分と同系樹脂を主成分とすることを特徴とする平型絶縁電線。
【０００６】
（２）前記絶縁層における樹脂の主成分が架橋ポリエチレン系樹脂であり、前記接着層の主成分がポリエチレン系樹脂であることを特徴とする上記（１）記載の平型絶縁電線。
【０００７】
（３）前記接着層が、変性ポリエチレン樹脂、α−オレフィン共重合体、無水酸変性低分子量ポリエチレン樹脂からなるベース樹脂に、難燃剤、難燃助剤および酸化防止剤を配合してなることを特徴とする上記（１）または（２）記載の平型絶縁電線。
【０００８】
（４）前記樹脂フィルムを、複数本並列に配列された絶縁電線の片面のみに有することを特徴とする上記（１）〜（３）のいずれかに記載の平型絶縁電線。
【０００９】
（５）並列に配置した複数本の絶縁電線が、接着層を含む樹脂フィルムに接着されてなる平型絶縁電線の製造方法であって、
前記絶縁電線は、架橋されたポリオレフィン系樹脂を主成分とする絶縁層で中心導体を被覆してなり、
前記接着層は、前記絶縁層における樹脂の主成分と同系樹脂を主成分とし、
前記絶縁電線を複数本並列に配置する工程と、
前記絶縁電線に前記樹脂フィルムを前記接着層を有する側から押し当てる工程と、
前記絶縁電線と前記樹脂フィルムとを押し当てた状態で加熱する工程とを含むことを特徴とする平型絶縁電線の製造方法。
【発明の効果】
【００１０】
本発明によれば、電線特性に優れつつ、ブリッジ部と絶縁電線との密着性にも優れた平型絶縁電線およびその製造方法を提供することができる。
【発明を実施するための最良の形態】
【００１１】
以下、本発明に係る平型絶縁電線の実施形態について図面を参照しつつ説明する。
図１は本発明に係る平型絶縁電線の一例を示す概略断面図である。
平型絶縁電線１０は、所定のピッチで並列に配置された複数本の絶縁電線３に、接着層４を含む樹脂フィルム６を、前記絶縁電線３と前記接着層４とが接着するようにラミネートした構造からなる。即ち、複数本の絶縁電線３は、前記接着層４を含む樹脂フィルム６によってブリッジされて相互に結んだ構造となっている。
【００１２】
絶縁電線３は、中心導体１の周囲を、架橋された絶縁層２で被覆されてなる。中心導体１は、軟銅またはアルミ線に錫メッキ等を施した単線、または複数本の細い単線を撚り合わせた撚り線からなる。
【００１３】
樹脂フィルム６は、図１に示すように、基材（あるいは基材層ともいう）５に接着層４を積層した構成としてもよい。
【００１４】
本発明では、前記接着層４を構成する主成分を、前記絶縁層２を構成する樹脂の主成分と同系樹脂とすることを特徴とする。ここでいう「主成分」とは、各層において最大重量を占める成分を意味する。また「同系樹脂」とは、主鎖構造が同じである樹脂を意味する。
絶縁層２が架橋されたポリオレフィン系樹脂を主成分とする絶縁層である場合、前記接着層４の主成分を、前記絶縁層２を構成する樹脂の主成分と同系樹脂とすることにより、接着層４と絶縁層２との密着強度が格段に向上する。
【００１５】
絶縁層２としては、少なくとも１種以上の架橋性樹脂をベース樹脂として形成される。
架橋性樹脂としては、好ましくは架橋ポリオレフィン系樹脂であり、より好ましくは架橋ポリエチレン系樹脂である。架橋ポリエチレン系樹脂としては、低密度ポリエチレン樹脂（ＬＤＰＥ）、高密度ポリエチレン樹脂（ＨＤＰＥ）、エチレン・ビニルアセテート樹脂（ＥＶＡ）、エチレン・エチルアクリレート樹脂（ＥＥＡ）等の架橋ポリエチレン樹脂あるいは架橋変性ポリエチレン樹脂から選択される１種の樹脂又は２種以上の樹脂の混合物が挙げられる。
架橋ポリエチレン系樹脂は、中心電線１に、ポリエチレン樹脂または変性ポリエチレン樹脂を含む樹脂組成物を押出被覆した後、前記ポリエチレン樹脂または変性ポリエチレン樹脂をγ線照射や電子線照射によって架橋することによって得られる。架橋することにより、耐熱性、耐油性、耐薬品性などの電線特性が向上する。
【００１６】
また、絶縁層２は難燃性を有していることが望ましく、例えば、有機系では臭素系あるいは塩素系の難燃剤、無機系では金属水酸化物の難燃剤やアンチモン系の難燃助剤を含有することができる。また、上記以外にも、銅害防止剤、老化防止剤、架橋助剤等、適宜含有してもよい。
【００１７】
接着層４としては、樹脂主成分としてポリオレフィン系樹脂を含むことが好ましく、ポリエチレン系樹脂を含むことがより好ましく、変性ポリエチレン樹脂を含むことが最も好ましい。接着層４を構成する樹脂は非架橋性であっても架橋性であってもよい。
変性ポリエチレン樹脂としては、融点が１００℃〜１３５℃の架橋または非架橋変性ポリエチレン樹脂から選択される１種の樹脂又は２種以上の樹脂の混合物が挙げられる。融点が１２０℃〜１３０℃の直鎖状低密度ポリエチレン樹脂（ＬＬＤＰＥ）が特に好ましい。
上記の変性ポリエチレン樹脂は、接着層４を形成する樹脂成分１００質量部中、３０〜９０質量部含まれていることが好ましい。
【００１８】
また、接着層４には、柔軟性を向上させるために、α−オレフィン共重合体を含有することが好ましい。α−オレフィン共重合体としては、柔軟なものが好ましく、柔軟なエチレン系、プロピレン系、及びブテン−１系のポリオレフィン群等が挙げられる。柔軟なα−オレフィン共重合体を含有することにより、樹脂フィルムの反りを防ぐことができる。これにより樹脂フィルムが反って絶縁電線と隙間ができることがなく、樹脂フィルムを絶縁電線に密着させることができる。
上記のα−オレフィン共重合体は、接着層４を形成する樹脂成分１００質量部中、１５〜４５質量部含まれていることが好ましい。
【００１９】
さらに、接着層４には、接着力を向上させるために無水酸変性低分子量ポリエチレン樹脂を含有することが好ましい。無水酸変性低分子量ポリエチレン樹脂としては、分子量が２万以下のものが好ましい。
上記の無水酸変性低分子量ポリエチレン樹脂は、接着層４を形成する樹脂成分１００質量部中、５〜１５質量部含まれていることが好ましい。
また、基材５としては、ＰＥＴ（ポリエチレンテレフタレート）等のポリエステルであることが好ましい。基材層５の厚さは１０μｍ〜４０μｍである。
【００２０】
絶縁電線の絶縁層がポリエチレン系樹脂を主成分とするものである場合、接着層４において、特に、ベース樹脂を上記した変性ポリエチレン樹脂、α−オレフィン共重合体および無水酸変性低分子量ポリエチレン樹脂の３成分系とすることが好ましい。これにより、接着力と柔軟性を確保して樹脂フィルムを絶縁電線に密着させる効果を奏する。
接着層４の厚さは２０μｍ〜８０μｍである。
【００２１】
また、接着層４は難燃性を有していることが望ましく、例えば、有機系では臭素系あるいは塩素系の難燃剤、無機系では金属水酸化物の難燃剤やアンチモン系の難燃助剤を含有することができる。接着層４中、接着層４を形成する樹脂成分１００質量部に対して、難燃剤は５０〜１５０質量部、難燃助剤は１５〜５０質量部含まれていることが好ましい。さらに接着層４には、酸化防止剤も含有してもよい。接着層４中、酸化防止剤は、接着層４を形成する樹脂成分１００質量部に対して、０．５〜３質量部含まれることが好ましい。
【００２２】
本発明の平型絶縁電線１０の絶縁層２および接着層４には、本発明の所望の効果を阻害しない限り、上記以外の添加剤を含有してもよい。
【００２３】
平型絶縁電線１０は、具体的な一例として、厚さが１．５ｍｍ前後で、絶縁層２の厚さが０．３ｍｍ程度、絶縁層２の外径が１．４ｍｍ程度である。絶縁層２の厚さは、所定の電気絶縁抵抗、耐電圧が得られる範囲で可能なかぎり薄肉で形成してもかまわない。また、中心導体１の配列ピッチは、導体径によるが接続される電気コネクタ、接続端子の配列ピッチに合わせることが望ましく、１．５ｍｍ程度であることが好ましい。さらに接着層４の厚さは４５μｍ程度であり、基材層５は２５μｍ程度である。
【００２４】
平型絶縁電線１０は、樹脂フィルム６を、複数本並列に配列された絶縁電線３の片面に有していても、両面に有していてもよい。本発明に係る平型絶縁電線１０は、絶縁層２と接着層４の密着性が向上しているため、樹脂フィルム６を絶縁電線３の片側のみに配置した構成であっても所望の密着性を十分に得ることができる。
【００２５】
以下、図１に示した平型絶縁電線１０の製造方法を図面を参照しつつ説明する。
図２は、図１に示した平型絶縁電線１０のラミネート工程の一例を示す概略斜視図である。
【００２６】
複数の架橋された絶縁電線３は、それぞれボビン２１から巻き出され、ガイド２２で所定のピッチで並列に配列された後、さらに矢印方向に搬送される。
【００２７】
搬送された前記絶縁電線３は、同様にロール２３から巻き出された樹脂フィルム６（予め基材５上に接着層４が形成されている）と、一対のロールからなる加熱圧着ローラー２４によって加熱圧着され、絶縁電線３に樹脂フィルム６がラミネートされた平型絶縁電線１０が形成される。この時、樹脂フィルム６の接着層４と絶縁電線３とが接着されている。
本発明においては、加熱圧着ローラー２４によるラミネート時間、温度、線速、ローラーを押し当てる際の圧力は、当業者が適宜設計しうる範囲で行うことが可能であるが、好ましくは、絶縁電線および樹脂フィルムのラインスピードを２〜３ｍ／分、加熱圧着ローラーの温度を８０〜１００℃、ローラーを押し当てる圧力を０．４〜０．５ＭＰａとする。樹脂フィルムを圧着する部分には７０〜１２０℃の熱風を吹き付けてもよい。
加熱圧着ローラー２４による加熱圧着工程の後に、加熱圧着後の平型絶縁電線１０を冷却するための工程を設けてもよい。
得られた平型絶縁電線１０は、巻き取りリール２５に巻き取られる。
【実施例】
【００２８】
以下、実施例および比較例を挙げて本発明を詳細に説明するが、これらは本発明を限定するものではない。
【００２９】
＜平型絶縁電線（１）の作成＞
（接着層４の組成）
ベース樹脂    変性ポリエチレン                  ６０質量部
α−オレフィン共重合体（柔軟なエチレン系、プロピレン系、およびブテン−１系のポリオレフィン群）                    ３０質量部
無水酸変性低分子量ポリエチレン    １０質量部
臭素系燃焼剤                                    ７０質量部
難燃助剤                                        ３５質量部
酸化防止剤                                        １質量部
【００３０】
樹脂フィルム６は、ＰＥＴ基材５（厚さ２５μｍ）に上記組成の接着層４（４５μｍ）を塗布することにより形成した。接着層４の組成物は上記の通りである。
【００３１】
（絶縁層２の組成）
高密度ポリエチレン                              ７０質量部
ＥＶＡ（エチレン酢酸ビニル樹脂）                ３０重量部
難燃剤（三酸化アンチモンおよび臭素系難燃剤）    ４０重量部
銅害防止剤、老化防止剤、架橋助剤等              １０重量部
【００３２】
絶縁電線３は、１９／０．１６（芯数／素線径（ｍｍ））の軟銅撚線に、各種添加剤を含む樹脂組成物を押出被覆した後、γ線によって絶縁層を照射架橋することにより形成した。得られた絶縁電線３における絶縁層２の組成は上記の通りである。
【００３３】
そして、ラインスピードを２．５ｍ／分として絶縁電線３を４本並列に配置した後、前記絶縁電線３に前記樹脂フィルム６を接着層４を有する側から押し当て、さらに前記絶縁電線３と前記樹脂フィルム６とを圧力０．４３±０．１ＭＰａで押し当てた状態で、加熱圧着ロールを１００℃に加熱し、さらに１２０℃の熱風を吹き付けて加熱して接着層４を溶かして電線に絶縁フィルムを圧着して、図１に示す平型絶縁電線１０を作成した。
得られた平型絶縁電線１０に下記の試験を行ったところ、優れた電線特性を有していることが判った。また、得られた平型絶縁電線１０は樹脂フィルム６を片面のみに配置したのみでも密着性が良好であった。
【００３４】
（密着性試験）
９０度ピール試験を行ったところ２００ｇ以上であり、良好な密着性であった。尚、上記の測定値は、平型絶縁電線の樹脂フィルムを電線が一本ずつになるように切断し、その状態で電線をフィルムから引き剥がす力を測定することにより得られたものである。
【００３５】
（耐油性試験）
ＪＩＳ  Ｃ  ３４０６（１９９３年）の６．５による試験を行った。その結果、１０００Ｖ（ＡＣ）の電圧に１分間耐えることができた。
【００３６】
（耐熱性試験）
・耐熱性試験Ｉ
適当な長さの試料を１５０℃で２４０時間加熱し、室温冷却後、外径１２．５ｍｍの円筒に３ターン巻きつけた。次いで、１０００Ｖ（ＡＣ）の電圧を印加して絶縁体表面の亀裂の有無をしらべたところ、１分間亀裂を生じることは無かった。
・耐熱性試験ＩＩ
適当な長さの試料を電線外径に等しい径の円筒に６ターン巻き、２００℃で３０分間加熱した。室温冷却後、絶縁体表面の状態を調べたところ、絶縁体に亀裂および溶融は発生していなかった。
【００３７】
（低熱性試験）
適当な長さの試料をとり、−４５℃の冷却槽内で３時間冷却した後、冷却槽内で外径７５ｍｍの円筒に３ターン巻き付けた。次いで巻き戻した後、冷却槽から取り出し、ＪＩＳ  Ｃ  ３４０６（１９９３年）の６．３（２）による測定を行った。その結果、１０００Ｖ（ＡＣ）の電圧に１分間耐えることができた。
【００３８】
（難燃性試験）
難燃試験は、ＪＡＳＯ  Ｄ６０８−９２の５．９（１９９２年）により行った。炎を１０秒当て、炎を取り去った後、３０秒以内に消える結果が得られた。
【００３９】
＜平型絶縁電線（２）の作成＞
上記で作成した平型絶縁電線において、接着層４の樹脂主成分をポリエステル系樹脂とした以外は同様の方法により、比較例の平型絶縁電線を作成したところ、接着層４と絶縁層２は接着しなかった。
【図面の簡単な説明】
【００４０】
【図１】本発明の実施態様にかかる平型絶縁電線の一例を示す概略断面図である。
【図２】本発明の実施態様にかかる平型絶縁電線の製造方法の一例を示す概略斜視図である。
【図３】従来の平型絶縁電線の概略斜視図である。
【符号の説明】
【００４１】
１、３１.中心導体、  ２、３２．絶縁層、  ３、３３、３５．絶縁電線、  ３４．ブリッジ部  ４．接着層  ５．基材層、  ６．樹脂フィルム、  １０、３０.平型絶縁電線、  ２１．ボビン、  ２２．ガイド、  ２３．巻き出しローラー、  ２４.成型ローラー、  ２５.巻取りリール
【図１】
0005176490.tif 000002
【図２】
0005176490.tif 000003
【図３】
0005176490.tif 000004